(57)【特許請求の範囲】
【請求項１】
化学組成が、質量％で、
Ｃ：０．００１０％以上０．０１０％未満、
Ｓｉ：０．０３〜０．６０％、
Ｍｎ：０．１０〜１．５０％、
Ｃｕ：０．０５〜０．５０％、
Ｓｂ：０．０２〜０．３０％、
Ｎｉ：０．０２〜０．５０％、
Ｃｒ：０．０２〜０．０９％、
Ａｌ：０．００５〜０．０８０％、
Ｎ：０．００８％以下、
Ｐ：０．０２５％以下、
Ｓ：０．００１〜０．０１５％、
Ｏ：０．０００５〜０．００３５％、
Ｍｏ：０〜０．５０％、
Ｗ：０〜０．５０％、
Ｓｎ：０〜０．３０％、
Ａｓ：０〜０．３０％、
Ｃｏ：０〜０．３０％、
Ｂｉ：０〜０．０１０％、
Ｔｉ：０〜０．０５０％、
Ｎｂ：０〜０．１０％、
Ｖ：０〜０．１０％、
Ｚｒ：０〜０．０５０％、
Ｔａ：０〜０．０５０％、
Ｂ：０〜０．０１０％、
Ｃａ：０〜０．０１０％、
Ｍｇ：０〜０．０１０％、
ＲＥＭ：０〜０．０１０％、
残部：Ｆｅおよび不純物であり、
下記（ｉ）式で定義されるＣＩが１７．０〜３０．０であり、
下記（ii）式で定義されるＤＩが１．００〜３．００であり、
下記（iii）式で定義されるＣｅｑが０．１００〜０．２２０であり、
鋼材中にＭｎＳおよびＭｎＳ酸化物を含み、最大長さが２．０μｍ以上のＭｎＳの個数密度が１０．０／ｍｍ２未満であり、かつ最大長さが２．０μｍ以上のＭｎＳの個数密度に対する、最大長さが２．０μｍ以上のＭｎＳ酸化物の個数密度の比が０．１０以上である、
鋼材。
ＣＩ＝（Ｃｕ／６４）／（Ｓ／３２）    ・・・（ｉ）
ＤＩ＝（Ｃｕ／６４）／（Ｎｉ／５９）    ・・・（ii）
Ｃｅｑ＝Ｃ＋Ｍｎ／６＋（Ｃｕ＋Ｎｉ）／５＋（Ｃｒ＋Ｍｏ＋Ｖ）／１５    ・・・（iii）
但し、上記式中の元素記号は、鋼材中に含まれる各元素の含有量（質量％）を表し、含有されない場合は０を代入するものとする。
【請求項２】
前記化学組成が、質量％で、
Ｍｏ：０．０１〜０．５０％、
Ｗ：０．０１〜０．５０％、
Ｓｎ：０．０１〜０．３０％、
Ａｓ：０．０１〜０．３０％、
Ｃｏ：０．０１〜０．３０％、および
Ｂｉ：０．００１〜０．０１０％、
から選択される１種以上を含有する、
請求項１に記載の鋼材。
【請求項３】
前記化学組成が、質量％で、
Ｔｉ：０．００１〜０．０５０％、
Ｎｂ：０．００１〜０．１０％、
Ｖ：０．００５〜０．１０％、
Ｚｒ：０．００５〜０．０５０％、
Ｔａ：０．００１〜０．０５０％、および
Ｂ：０．０００３〜０．０１０％、
から選択される１種以上を含有する、
請求項１または請求項２に記載の鋼材。
【請求項４】
前記化学組成が、質量％で、
Ｃａ：０．０００５〜０．０１０％、
Ｍｇ：０．０００１〜０．０１０％、および
ＲＥＭ：０．０００１〜０．０１０％、
から選択される１種以上を含有する、
請求項１から請求項３までのいずれかに記載の鋼材。
【発明の詳細な説明】
【技術分野】
【０００１】
本発明は、鋼材に関する。
【背景技術】
【０００２】
ボイラーの火炉および廃棄物焼却施設の焼却炉等では、水蒸気、硫黄酸化物、塩化水素等を含む排ガスが発生する。この排ガスは、排ガス煙突等において冷却されると、凝縮して硫酸および塩酸となり、硫酸露点腐食および塩酸露点腐食として知られるように、排ガス流路を構成する鋼材に対し、著しい腐食を引き起こす。【０００３】
このような問題に対し、耐硫酸・塩酸露点腐食鋼および高耐食ステンレス鋼が提案されている。例えば、特許文献１〜４では、Ｃｕ、Ｓｂ、Ｃｏ、Ｃｒなどを添加した耐硫酸露点腐食性に優れた鋼材が提案されている。また、特許文献５では、ＣｒおよびＮｉなどを添加した高耐食ステンレス鋼が提案されている。
【先行技術文献】
【特許文献】
【０００４】
【特許文献１】特開２００１−１６４３３５号公報
【特許文献２】特開２００３−２１３３６７号公報
【特許文献３】特開２００７−２３９０９４号公報
【特許文献４】特開２０１２−５７２２１号公報
【特許文献５】特開平７−３１６７４５号公報
【発明の概要】
【発明が解決しようとする課題】
【０００５】
Ｃｕ、Ｓｂ、Ｃｒ等を含有する鋼材は、排ガス煙突のような硫酸腐食環境において、優れた耐食性を発揮する。しかし、ボイラーおよび焼却設備を長寿命化するために、さらなる耐食性の向上が期待されている。【０００６】
また、排ガス煙突に加えて、ガス化溶融炉、熱交換器、ガス−ガスヒータ、脱硫装置、電気集塵機等に使用される鋼材、特に伝熱材（フィン材）に使用される鋼材には、施工性および生産性の観点から、耐食性だけでなく、熱間加工性および冷間加工性も要求される。【０００７】
本発明は、上記の問題を解決し、硫酸腐食環境および塩酸腐食環境において優れた耐食性を有し、かつ、熱間加工性および冷間加工性に優れた鋼材を提供することを目的とする。
【課題を解決するための手段】
【０００８】
本発明は、上記課題を解決するためになされたものであり、下記の鋼材を要旨とする。【０００９】
（１）化学組成が、質量％で、
Ｃ：０．００１０％以上０．０１０％未満、
Ｓｉ：０．０３〜０．６０％、
Ｍｎ：０．１０〜１．５０％、
Ｃｕ：０．０５〜０．５０％、
Ｓｂ：０．０２〜０．３０％、
Ｎｉ：０．０２〜０．５０％、
Ｃｒ：０．０２〜０．０９％、
Ａｌ：０．００５〜０．０８０％、
Ｎ：０．００８％以下、
Ｐ：０．０２５％以下、
Ｓ：０．００１〜０．０１５％、
Ｏ：０．０００５〜０．００３５％、
Ｍｏ：０〜０．５０％、
Ｗ：０〜０．５０％、
Ｓｎ：０〜０．３０％、
Ａｓ：０〜０．３０％、
Ｃｏ：０〜０．３０％、
Ｂｉ：０〜０．０１０％、
Ｔｉ：０〜０．０５０％、
Ｎｂ：０〜０．１０％、
Ｖ：０〜０．１０％、
Ｚｒ：０〜０．０５０％、
Ｔａ：０〜０．０５０％、
Ｂ：０〜０．０１０％、
Ｃａ：０〜０．０１０％、
Ｍｇ：０〜０．０１０％、
ＲＥＭ：０〜０．０１０％、
残部：Ｆｅおよび不純物であり、
下記（ｉ）式で定義されるＣＩが１７．０〜３０．０であり、
下記（ii）式で定義されるＤＩが１．００〜３．００であり、
下記（iii）式で定義されるＣｅｑが０．１００〜０．２２０であり、
鋼材中にＭｎＳおよびＭｎＳ酸化物を含み、最大長さが２．０μｍ以上のＭｎＳの個数密度が１０．０／ｍｍ２未満であり、かつ最大長さが２．０μｍ以上のＭｎＳの個数密度に対する、最大長さが２．０μｍ以上のＭｎＳ酸化物の個数密度の比が０．１０以上である、
鋼材。
ＣＩ＝（Ｃｕ／６４）／（Ｓ／３２）    ・・・（ｉ）
ＤＩ＝（Ｃｕ／６４）／（Ｎｉ／５９）    ・・・（ii）
Ｃｅｑ＝Ｃ＋Ｍｎ／６＋（Ｃｕ＋Ｎｉ）／５＋（Ｃｒ＋Ｍｏ＋Ｖ）／１５    ・・・（iii）
但し、上記式中の元素記号は、鋼材中に含まれる各元素の含有量（質量％）を表し、含有されない場合は０を代入するものとする。【００１０】
（２）前記化学組成が、質量％で、
Ｍｏ：０．０１〜０．５０％、
Ｗ：０．０１〜０．５０％、
Ｓｎ：０．０１〜０．３０％、
Ａｓ：０．０１〜０．３０％、
Ｃｏ：０．０１〜０．３０％、および
Ｂｉ：０．００１〜０．０１０％、
から選択される１種以上を含有する、
上記（１）に記載の鋼材。【００１１】
（３）前記化学組成が、質量％で、
Ｔｉ：０．００１〜０．０５０％、
Ｎｂ：０．００１〜０．１０％、
Ｖ：０．００５〜０．１０％、
Ｚｒ：０．００５〜０．０５０％、
Ｔａ：０．００１〜０．０５０％、および
Ｂ：０．０００３〜０．０１０％、
から選択される１種以上を含有する、
上記（１）または（２）に記載の鋼材。【００１２】
（４）前記化学組成が、質量％で、
Ｃａ：０．０００５〜０．０１０％、
Ｍｇ：０．０００１〜０．０１０％、および
ＲＥＭ：０．０００１〜０．０１０％、
から選択される１種以上を含有する、
上記（１）から（３）までのいずれかに記載の鋼材。
【発明の効果】
【００１３】
本発明によれば、酸腐食環境において良好な耐食性を有し、熱間加工性および冷間加工性の双方に優れた鋼材を提供することが可能となる。
【発明を実施するための形態】
【００１４】
本発明者らは前記した課題を解決するために、鋼材の耐食性、熱間加工性、冷間加工性を詳細に調査した結果、以下の知見を得るに至った。
【００１５】
本発明者らの検討により、Ｃｕ、Ｓｂを含む鋼の耐食性向上には、鋼中にＣｕＳを生成させることが有効であることが分かった。ＣｕＳを鋼中に生成させるためにはＣｕおよびＳが必要であるが、Ｓは介在物を形成しやすく、鋼材表面で腐食起点となりやすい。そのため、ＣｕおよびＳのバランスが重要であり、下記（ｉ）式で定義される耐酸性腐食指数ＣＩの値を適正な範囲とすることが必要であることが分かった。
ＣＩ＝（Ｃｕ／６４）／（Ｓ／３２）    ・・・（ｉ）
【００１６】
また、Ｃｕは耐食性に有効であるが表面赤熱脆性を生じ、鋼中の固溶限を超えたＣｕが結晶粒界または地鉄表面に偏析して表面割れの原因となる。ＣｕとともにＮｉを含有させることでＣｕの表面偏析を抑制する。すなわち、ＣｕとＮｉとを同時に含有させることで、耐食性を維持しつつ表面割れの防止につながる。そこで、ＣｕとＮｉとの関係についてさらに検討を行い、安定的な製造性を維持するためには、下記（ii）式で定義される赤熱脆化指数ＤＩの値を適正な範囲にすることが必要であることが分かった。
ＤＩ＝（Ｃｕ／６４）／（Ｎｉ／５９）    ・・・（ii）
【００１７】
さらに、耐食性を向上させつつ、冷間加工性を確保するため、Ｃ含有量を０．０１０％未満とし、下記（iii）式で定義されるＣｅｑを適正な範囲にすることが重要であるという知見を得た。
Ｃｅｑ＝Ｃ＋Ｍｎ／６＋（Ｃｕ＋Ｎｉ）／５＋（Ｃｒ＋Ｍｏ＋Ｖ）／１５    ・・・（iii）
【００１８】
上述のように、本発明においては、ＳはＣｕおよびＳｂとともに含有させることで耐食性を向上させる効果を有するため、極端な低減は好ましくない。その一方で、鋼の強度および靱性を確保する上で必須の元素であるＭｎがＭｎＳを形成すると、酸腐食環境での耐食性を劣化させる。
【００１９】
Ｃｕ含有量をＳ含有量との関係において適正に調整することで、多くのＳをＣｕＳとして固定することができる。しかしながら、特にフィン材等に使用される鋼材は非常に薄く、腐食の影響を受けやすいため、わずかなＭｎＳの混入を極力低減する必要がある。
【００２０】
この問題を解決するため本発明者らがさらなる検討を重ねた結果、ＭｎＳを微細化するとともに、酸素と結合させ、ＭｎＳ酸化物とすることで無害化できることを見出した。
【００２１】
また、本発明におけるＣ含有量の低い成分系においては、そのメカニズムは明らかではないものの、Ｃｒは耐硫酸性を向上させる効果を有する反面、耐塩酸性を劣化させることが分かった。そのため、耐硫酸性および耐塩酸性を両立させるためには、Ｃｒ含有量を厳密に制限する必要があることを見出した。
【００２２】
本発明は、上記知見に基づいてなされたものである。以下、本発明の各要件について詳しく説明する。
【００２３】
（Ａ）化学組成
各元素の限定理由は下記のとおりである。なお、以下の説明において含有量についての「％」は、「質量％」を意味する。
【００２４】
Ｃ：０．００１０％以上０．０１０％未満
Ｃは、鋼材の強度を向上させる元素である。しかしながら、耐食性を向上させつつ、冷間加工性を確保するためには、Ｃ含有量を極力低減する必要がある。そのため、Ｃ含有量は０．００１０％以上０．０１０％未満とする。強度が要求される場合は、Ｃ含有量は０．００３０％以上であるのが好ましい。また、Ｃ含有量は０．００９０％以下であるのが好ましく、０．００８０％以下であるのがより好ましい。
【００２５】
Ｓｉ：０．０３〜０．６０％
Ｓｉは、脱酸および強度の向上に寄与し、酸化物の形態を制御する元素である。しかしながら、Ｓｉが過剰に含有された場合、酸化物が増加し、耐食性を損なう。そのため、Ｓｉ含有量は０．０３〜０．６０％とする。Ｓｉ含有量は０．０５％以上であるのが好ましく、０．１０％以上であるのがより好ましい。また、Ｓｉ含有量は０．４０％以下であるのが好ましく、０．３０％以下であるのが好ましい。
【００２６】
Ｍｎ：０．１０〜１．５０％
Ｍｎは、強度および靱性を向上させる元素である。しかしながら、Ｍｎが過剰に含有された場合、粗大なＭｎＳが生成し、耐食性および機械特性が劣化する。そのため、Ｍｎ含有量は０．１０〜１．５０％とする。Ｍｎ含有量は０．３０％以上であるのが好ましく、０．５０％以上であるのがより好ましい。また、Ｍｎ含有量は１．２０％以下であるのが好ましく、１．００％以下であるのがより好ましく、０．８０％以下であるのがさらに好ましい。
【００２７】
Ｃｕ：０．０５〜０．５０％
Ｃｕは、Ｓｂと同時に含有させると、硫酸および塩酸に対する耐食性を顕著に発現する元素である。しかしながら、Ｃｕが過剰に含有された場合、熱間加工性が低下し、生産性を損なう。そのため、Ｃｕ含有量は０．０５〜０．５０％とする。Ｃｕ含有量は０．１０％以上、０．１５％以上、または０．２０％以上であるのが好ましい。また、Ｃｕ含有量は０．４０％以下であるのが好ましく、０．３０％以下であるのがより好ましい。
【００２８】
Ｓｂ：０．０２〜０．３０％
Ｓｂは、Ｃｕと同時に含有させると、硫酸および塩酸に対する耐食性を顕著に発現する元素である。しかしながら、Ｓｂが過剰に含有された場合、熱間加工性が低下し、生産性を損なう。そのため、Ｓｂ含有量は０．０２〜０．３０％とする。Ｓｂ含有量は０．０３％以上であるのが好ましく、０．０６％以上であるのがより好ましく、０．１０％以上であるのがさらに好ましい。また、Ｓｂ含有量は０．２０％以下であるのが好ましく、０．１５％以下であるのがより好ましい。
【００２９】
Ｎｉ：０．０２〜０．５０％
Ｎｉは、酸腐食環境での耐食性を向上させる元素であり、加えてＣｕを含有する鋼において、製造性を高める効果を有する。Ｃｕは、耐食性を向上させる効果が大きいが、偏析し易く、単独で含有させると鋳造後の割れを助長する場合がある。これに対して、ＮｉはＣｕの表面偏析を軽減する作用がある。Ｎｉを含有させることで、Ｃｕの偏析および鋳片割れの抑制に加えて、偏析に起因する局部腐食の発生も抑制されるため、耐食性を向上させる効果が得られる。しかしながら、Ｎｉは高価な元素であり、多量の含有は製鋼コストの増大を招く。そのため、Ｎｉ含有量を０．０２〜０．５０％とする。Ｎｉ含有量は０．０５％以上であるのが好ましく、０．１０％以上であるのがより好ましく、０．１５％以上であるのがさらに好ましい。また、Ｎｉ含有量は０．３０％以下であるのが好ましく、０．２５％以下であるのが好ましい。
【００３０】
Ｃｒ：０．０２〜０．０９％
Ｃｒは、焼入れ性を高めて強度を向上させるとともに、耐硫酸性を向上させる効果を有する元素である。しかしながら、Ｃｒは耐塩酸性を低下させる。そのため、Ｃｒ含有量は厳密に制限する必要があり、０．０２〜０．０９％とする。Ｃｒ含有量は０．０３％以上であるのが好ましく、０．０５％以上であるのがより好ましく、０．０６％以上であるのがさらに好ましい。また、Ｃｒ含有量は０．０８％以下であるのが好ましい。
【００３１】
Ａｌ：０．００５〜０．０８０％
Ａｌは、脱酸剤として添加される。しかしながら、Ａｌが過剰に含有された場合、介在物の増加によって耐食性を損なう。そのため、Ａｌ含有量は０．００５〜０．０８０％とする。Ａｌ含有量は０．０１０％以上であるのが好ましく、０．０２０％以上であるのがより好ましい。また、Ａｌ含有量は０．０７０％以下であるのが好ましく、０．０５０％以下であるのがより好ましい。
【００３２】
Ｎ：０．００８％以下
Ｎは、不純物であり、鋼材の機械特性および生産性を低下させる。そのため、Ｎ含有量に上限を設けて０．００８％以下とする。Ｎ含有量は０．００６％以下であるのが好ましく、０．００４％以下であるのがより好ましい。なお、Ｎ含有量は０％でもよいが、極度の低減は製鋼コストの増大を招く。そのため、Ｎ含有量は０．００１％以上としてもよい。また、Ｎは、微細な窒化物として析出することで機械特性等の向上に寄与する効果を有する。その効果を得たい場合は、Ｎ含有量は０．００２％以上としてもよい。
【００３３】
Ｐ：０．０２５％以下
Ｐは、不純物であり、鋼材の機械特性および生産性を低下させる。そのため、Ｐ含有量に上限を設けて０．０２５％以下とする。Ｐ含有量は０．０２０％以下であるのが好ましく、０．０１５％以下であるのがより好ましい。なお、Ｐ含有量は可能な限り低減することが好ましく、つまり含有量が０％でもよいが、極度の低減は製鋼コストの増大を招く。そのため、Ｐ含有量は０．００１％以上としてもよい。
【００３４】
Ｓ：０．００１〜０．０１５％
Ｓは、一般的に不純物であり、鋼材の機械特性および生産性を低下させる。しかしながら、本発明において、Ｓは、ＣｕおよびＳｂと同時に含有させることにより、酸腐食環境での耐食性を向上させる効果を有する。そのため、Ｓ含有量は０．００１〜０．０１５％とする。Ｓ含有量は０．００３％以上、または０．００５％以上であるのが好ましい。また、Ｓ含有量は０．０１３％以下であるのが好ましく、０．０１１％以下であるのがより好ましい。
【００３５】
Ｏ：０．０００５〜０．００３５％
Ｏは、ＭｎＳと結合することで、ＭｎＳを無害化し、耐食性および機械特性の悪化を防ぐ効果を有する元素である。しかしながら、Ｏが過剰に含有された場合、酸腐食環境において腐食の起点となる粗大な酸化物を生成する。そのため、Ｏ含有量は０．０００５〜０．００３５％とする。Ｏ含有量は０．００１０％以上であるのが好ましく、０．００１５％以上であるのがより好ましい。また、Ｏ含有量は０．００３０％以下であるのが好ましく、０．００２５％以下であるのがより好ましい。
【００３６】
本発明の鋼の化学組成において、上記の元素に加えて、酸腐食環境での耐食性を向上させるために、さらにＭｏ、Ｗ、Ｓｎ、Ａｓ、Ｃｏ、Ｂｉから選択される１種以上を、以下に示す範囲において含有させてもよい。なお、これらの元素は、鋼材において必ずしも必須ではないことから、含有量の下限値は０％である。各元素の限定理由について説明する。
【００３７】
Ｍｏ：０〜０．５０％
Ｍｏは、ＣｕおよびＳｂと同時に含有させることにより、酸腐食環境での耐食性を向上させる元素であるため、必要に応じて含有させてもよい。しかしながら、Ｍｏは高価な元素であるため、過剰な含有は経済性の低下を招く。そのため、Ｍｏ含有量は０．５０％以下とする。Ｍｏ含有量は０．４０％以下であるのが好ましく、０．３０％以下であるのがより好ましく、０．２０％以下であるのがさらに好ましい。なお、上記の効果を得たい場合には、Ｍｏ含有量は０．０１％以上、０．０２％以上、０．０５％以上、または０．１０％以上であるのが好ましい。
【００３８】
Ｗ：０〜０．５０％
Ｗは、Ｍｏと同様にＣｕおよびＳｂと同時に含有させることにより、酸腐食環境での耐食性を向上させる元素であるため、必要に応じて含有させてもよい。しかしながら、Ｗは高価な元素であるため、過剰な含有は経済性の低下を招く。そのため、Ｗ含有量は０．５０％以下とする。Ｗ含有量は０．４０％以下であるのが好ましく、０．３０％以下であるのがより好ましく、０．２０％以下であるのがさらに好ましい。なお、上記の効果を得たい場合には、Ｗ含有量は０．０１％以上、０．０２％以上、０．０５％以上、または０．１０％以上であるのが好ましい。
【００３９】
Ｓｎ：０〜０．３０％
Ｓｎは、Ｃｕと同時に含有させると酸腐食環境での耐食性を向上させる元素であるため、必要に応じて含有させてもよい。しかしながら、Ｓｎが過剰に含有された場合、熱間加工性が低下する。そのため、Ｓｎ含有量は０．３０％以下とする。Ｓｎ含有量は０．２５％以下であるのが好ましく、０．２０％以下であるのがより好ましく、０．１５％以下であるのがさらに好ましい。なお、上記の効果を得たい場合には、Ｓｎ含有量は０．０１％以上であるのが好ましく、０．０２％以上であるのがより好ましく、０．０５％以上であるのがさらに好ましい。
【００４０】
Ａｓ：０〜０．３０％
Ａｓは、ＳｂおよびＳｎに比べて顕著な効果はないが、酸腐食環境における耐食性の向上に有効な元素であるため、必要に応じて含有させてもよい。しかしながら、Ａｓが過剰に含有された場合、熱間加工性が低下する。そのため、Ａｓ含有量は０．３０％以下とする。Ａｓ含有量は０．２０％以下であるのが好ましく、０．１０％以下であるのがより好ましい。なお、上記の効果を得たい場合には、Ａｓ含有量は０．０１％以上であるのが好ましく、０．０２％以上であるのがより好ましく、０．０５％以上であるのがさらに好ましい。
【００４１】
Ｃｏ：０〜０．３０％
Ｃｏは、ＳｂおよびＳｎに比べて顕著な効果はないが、酸腐食環境における耐食性を向上させる元素であるため、必要に応じて含有させてもよい。しかしながら、Ｃｏが過剰に含有された場合、経済性が低下する。そのため、Ｃｏ含有量は０．３０％以下とする。Ｃｏ含有量は０．２０％以下であるのが好ましく、０．１０％以下であるのがより好ましい。なお、上記の効果を得たい場合には、Ｃｏ含有量は０．０１％以上であるのが好ましく、０．０２％以上であるのがより好ましく、０．０５％以上であるのがさらに好ましい。
【００４２】
Ｂｉ：０〜０．０１０％
Ｂｉは、ＳｂおよびＳｎに比べて顕著な効果はないが、酸腐食環境における耐食性を向上させる元素であるため、必要に応じて含有させてもよい。しかしながら、Ｂｉが過剰に含有された場合、熱間加工性が低下する。そのため、Ｂｉ含有量は０．０１０％以下とする。Ｂｉ含有量は０．００７％以下であるのが好ましく、０．００５％以下であるのがより好ましい。なお、上記の効果を得たい場合には、Ｂｉ含有量は０．００１％以上であるのが好ましく、０．００２％以上であるのがより好ましく、０．００５％以上であるのがさらに好ましい。
【００４３】
本発明の鋼の化学組成において、上記の元素に加えて、機械特性等を向上させるために、さらにＴｉ、Ｎｂ、Ｖ、Ｚｒ、Ｔａ、Ｂから選択される１種以上を、以下に示す範囲において含有させてもよい。なお、これらの元素は、鋼材において必ずしも必須ではないことから、含有量の下限値は０％である。各元素の限定理由について説明する。
【００４４】
Ｔｉ：０〜０．０５０％
Ｔｉは、窒化物を形成し、結晶粒の微細化および強度の向上に寄与する元素であるため、必要に応じて含有させてもよい。しかしながら、Ｔｉが過剰に含有された場合、窒化物が粗大になり、機械特性が劣化する。そのため、Ｔｉ含有量は０．０５０％以下とする。Ｔｉ含有量は０．０４０％以下であるのが好ましく、０．０３０％以下であるのがより好ましく、０．０２０％以下であるのがさらに好ましい。なお、上記の効果を得たい場合には、Ｔｉ含有量は０．００１％以上であるのが好ましく、０．００２％以上であるのがより好ましく、０．００５％以上であるのがさらに好ましい。
【００４５】
Ｎｂ：０〜０．１０％
Ｎｂは、Ｔｉと同様に、窒化物を形成し、結晶粒の微細化および強度の向上に寄与する元素であるため、必要に応じて含有させてもよい。しかしながら、Ｎｂが過剰に含有された場合、窒化物が粗大になり、機械特性が劣化する。そのため、Ｎｂ含有量は０．１０％以下とする。Ｎｂ含有量は０．０５０％以下であるのが好ましく、０．０３０％以下であるのがより好ましく、０．０２０％以下であるのがさらに好ましい。なお、上記の効果を得たい場合には、Ｎｂ含有量は０．００１％以上であるのが好ましく、０．００２％以上であるのがより好ましく、０．００５％以上であるのがさらに好ましい。
【００４６】
Ｖ：０〜０．１０％
Ｖは、Ｔｉ、Ｎｂと同様に、窒化物を形成し、結晶粒の微細化および強度の向上に寄与する元素であるため、必要に応じて含有させてもよい。しかしながら、Ｖが過剰に含有された場合、窒化物が粗大になり、機械特性が劣化する。そのため、Ｖ含有量は０．１０％以下とする。Ｖ含有量は０．０５０％以下であるのが好ましく、０．０３０％以下であるのがより好ましく、０．０２０％以下であるのがさらに好ましい。なお、上記の効果を得たい場合には、Ｖ含有量は０．００５％以上であるのが好ましい。
【００４７】
Ｚｒ：０〜０．０５０％
Ｚｒは、Ｔｉ、Ｎｂ、Ｖと同様に、窒化物を形成し、結晶粒の微細化および強度の向上に寄与する元素であるため、必要に応じて含有させてもよい。しかしながら、Ｚｒは高価な元素であり、多量の含有は製鋼コストの増大を招く。加えて、Ｚｒが過剰に含有された場合、窒化物が粗大になり、機械特性が劣化する。そのため、Ｚｒ含有量は０．０５０％以下とする。Ｚｒ含有量は０．０４０％以下であるのが好ましく、０．０３０％以下であるのがより好ましく、０．０２０％以下であるのがさらに好ましい。なお、上記の効果を得たい場合には、Ｚｒ含有量は０．００５％以上であるのが好ましい。
【００４８】
Ｔａ：０〜０．０５０％
Ｔａは、強度の向上に寄与する元素であり、また、メカニズムは必ずしも明らかでないが、耐食性の向上にも寄与するため、必要に応じて含有させてもよい。しかしながら、Ｔａは高価な元素であり、多量の含有は製鋼コストの増大を招く。そのため、Ｔａ含有量は０．０５０％以下とする。Ｔａ含有量は０．０４０％以下であるのが好ましく、０．０３０％以下であるのがより好ましく、０．０２０％以下であるのがさらに好ましい。なお、上記の効果を得たい場合には、Ｔａ含有量は０．００１％以上であるのが好ましく、０．００５％以上であるのがより好ましい。
【００４９】
Ｂ：０〜０．０１０％
Ｂは焼入性を向上させ、強度を高める元素であるため、必要に応じて含有させてもよい。しかしながら、Ｂを過剰に含有させても効果が飽和し、母材およびＨＡＺの靱性が低下する場合がある。そのため、Ｂ含有量は０．０１０％以下とする。Ｂ含有量は０．００５０％以下であるのが好ましく、０．００３０％以下であるのがより好ましく、０．００２０％以下であるのがさらに好ましい。なお、上記の効果を得たい場合には、Ｂ含有量は０．０００３％以上であるのが好ましく、０．０００５％以上であるのがより好ましい。
【００５０】
本発明の鋼の化学組成において、上記の元素に加えて、脱酸および介在物の制御を目的として、Ｃａ、Ｍｇ、ＲＥＭから選択される１種以上を、以下に示す範囲において含有させてもよい。なお、これらの元素は、鋼材において必ずしも必須ではないことから、含有量の下限値は０％である。各元素の限定理由について説明する。
【００５１】
Ｃａ：０〜０．０１０％
Ｃａは、主に硫化物の形態の制御に用いられる元素であり、また、微細な酸化物を形成させるために、必要に応じて含有させてもよい。しかしながら、Ｃａを過剰に添加すると、機械特性が損なわれるおそれがある。そのため、Ｃａ含有量は０．０１０％以下とする。Ｃａ含有量は０．００５％以下であるのが好ましく、０．００３％以下であるのがより好ましい。なお、上記の効果を得たい場合には、Ｃａ含有量は０．０００５％以上であるのが好ましく、０．００１％以上であるのがより好ましく、０．００２％以上であるのがさらに好ましい。
【００５２】
Ｍｇ：０〜０．０１０％
Ｍｇは、微細な酸化物を形成させるために、必要に応じて含有させてもよい。しかしながら、Ｍｇを過剰に添加することは製鋼コストの増大を招く。そのため、Ｍｇ含有量は０．０１０％以下とする。Ｍｇ含有量は０．００５％以下であるのが好ましく、０．００３％以下であるのがより好ましい。なお、上記の効果を得たい場合には、Ｍｇ含有量は０．０００１％以上であるのが好ましく、０．０００３％以上であるのがより好ましく、０．０００５％以上であるのがさらに好ましい。
【００５３】
ＲＥＭ：０〜０．０１０％
ＲＥＭ（希土類元素）は、主に脱酸に用いられる元素であり、微細な酸化物を形成させるために、必要に応じて含有させてもよい。しかしながら、ＲＥＭを過剰に添加することは製鋼コストの増大を招く。そのため、ＲＥＭ含有量は０．０１０％以下とする。ＲＥＭ含有量は０．００５％以下であるのが好ましく、０．００３％以下であるのがより好ましい。なお、上記の効果を得たい場合には、ＲＥＭ含有量は０．０００１％以上であるのが好ましく、０．０００３％以上であるのがより好ましく、０．０００５％以上であるのがさらに好ましい。
【００５４】
ここで、ＲＥＭは、Ｓｃ、Ｙおよびランタノイドの合計１７元素の総称であり、ＲＥＭの含有量は上記元素の合計量を意味する。なお、ランタノイドは、工業的には、ミッシュメタルの形で添加される。
【００５５】
本発明の鋼材の化学組成において、残部はＦｅおよび不純物である。ここで不純物とは、鋼材を工業的に製造する際に、鉱石、スクラップ等の原料その他の要因により混入する成分であって、本発明に係る鋼材に悪影響を与えない範囲で許容されるものを意味する。
【００５６】
ＣＩ：１７．０〜３０．０
耐酸性腐食指数ＣＩは、鋼中にＣｕＳを生成させつつ、腐食起点となりやすい介在物を抑制するために導出された指標である。ＣｕＳを鋼中に生成させるためにはＣｕおよびＳが必要であるが、ＣｕおよびＳのバランスが重要である。酸腐食環境での耐食性を顕著に向上させるには、耐酸性腐食指数ＣＩは１７．０〜３０．０とする。耐酸性腐食指数ＣＩは、１８．０以上であるのが好ましく、１９．０以上であるのがより好ましく、２０．０以上であるのがさらに好ましい。また、耐酸性腐食指数ＣＩは、２８．０以下であるのが好ましく、２６．０以下であるのがより好ましく、２４．０以下であるのがさらに好ましい。
【００５７】
耐酸性腐食指数ＣＩは、下記（ｉ）式で定義されるように、Ｃｕ原子の数とＳ原子の数との比である。すなわち、Ｃｕ／６４、Ｓ／３２は、それぞれ、Ｃｕ、Ｓの含有量を各元素の質量数で除した項である。
ＣＩ＝（Ｃｕ／６４）／（Ｓ／３２）    ・・・（ｉ）
【００５８】
ＤＩ：１．００〜３．００
赤熱脆化指数ＤＩは、結晶粒界または地鉄表面に偏析するＣｕによる表面割れを、Ｎｉを含有させることにより抑制するための指標であり、熱間加工性を確保するために重要である。Ｃｕ含有量に対してＮｉ含有量が少な過ぎると熱間加工性が低下する。一方、赤熱脆化指数ＤＩを小さくすることが、熱間加工性を確保するためには好ましいが、その値が低すぎても効果が飽和する。また、Ｃｕが不足すると、酸腐食環境での耐食性の向上の効果が不十分になる。熱間加工性および耐食性を両立する観点から、赤熱脆化指数ＤＩは１．００〜３．００とする。赤熱脆化指数ＤＩは、耐食性向上の観点からは、１．２５以上であるのが好ましく、１．５０以上であるのがより好ましい。また、熱間加工性向上の観点からは、赤熱脆化指数ＤＩは、２．８０以下であるのが好ましく、２．６０以下であるのがより好ましい。
【００５９】
赤熱脆化指数ＤＩは、下記（ii）式で定義されるように、Ｃｕ原子の数と、Ｎｉ原子の数との比である。すなわち、Ｃｕ／６４、Ｎｉ／５９は、それぞれ、Ｃｕ、Ｎｉの含有量を各元素の質量数で除した項である。
ＤＩ＝（Ｃｕ／６４）／（Ｎｉ／５９）    ・・・（ii）
【００６０】
Ｃｅｑ：０．１００〜０．２２０
Ｃｅｑは、硬さの上昇による冷間加工性の劣化を示す指標である。Ｃｅｑが過剰であると冷間加工性が確保できなくなる。一方、Ｃｅｑが低すぎると機械特性が不十分になる。そのため、Ｃｅｑは０．１００〜０．２２０とする。Ｃｅｑは０．１１０以上であるのが好ましく、０．１２０以上であるのがより好ましい。また、Ｃｅｑは０．２１０以下であるのが好ましく、０．２００以下であるのがより好ましい。Ｃｅｑは、下記（iii）式で定義される。
Ｃｅｑ＝Ｃ＋Ｍｎ／６＋（Ｃｕ＋Ｎｉ）／５＋（Ｃｒ＋Ｍｏ＋Ｖ）／１５    ・・・（iii）
【００６１】
なお、上記（ｉ）〜（iii）式中の元素記号は、鋼材中に含まれる各元素の含有量（質量％）を表し、含有されない場合は０を代入するものとする。
【００６２】
（Ｂ）介在物
本発明に係る鋼材は、鋼材中にＭｎＳおよびＭｎＳ酸化物を含む。そして、最大長さが２．０μｍ以上のＭｎＳの個数密度が１０．０／ｍｍ２未満である。加えて、最大長さが２．０μｍ以上のＭｎＳの個数密度に対する、最大長さが２．０μｍ以上のＭｎＳ酸化物の個数密度の比が０．１０以上である。
【００６３】
なお、最大長さが２．０μｍ未満のＭｎＳは鋼材の耐食性にはほとんど影響を与えないため、本発明においては、最大長さが２．０μｍ以上の介在物を対象とすることとする。以下の説明では、最大長さが２．０μｍ以上のＭｎＳを単にＭｎＳと呼び、最大長さが２．０μｍ以上のＭｎＳ酸化物を単にＭｎＳ酸化物と呼ぶ。
【００６４】
上述のように、本発明の鋼材において、ＭｎＳの形成は避けられない。しかしながら、ＭｎＳは腐食の起点となり酸腐食環境での耐食性を劣化させる。そのため、ＭｎＳの個数密度を１０．０／ｍｍ２未満に制限する必要がある。ＭｎＳの個数密度は８．０／ｍｍ２以下であるのが好ましく、６．０／ｍｍ２以下であるのがより好ましい。
【００６５】
一方、ＭｎおよびＳの含有量の極端な低減は、本発明の鋼材においては、強度、靱性および耐食性を向上させる観点から好ましくない。これらを両立するためには、ＭｎＳを無害化する必要がある。ＭｎＳが酸素と結合し、ＭｎＳ酸化物となると無害化され、腐食の起点とはなりづらくなる。そのことから、本発明においては、ＭｎＳの個数密度に対する、ＭｎＳ酸化物の個数密度の比を０．１０以上とする。上記の比は０．１２以上であるのが好ましく、０．１５以上であるのがより好ましい。
【００６６】
ＭｎＳの個数密度、およびＭｎＳ酸化物の個数密度は、走査電子顕微鏡（ＳＥＭ）が備えるエネルギー分散型Ｘ線分析（ＥＤＳ）により測定する。測定倍率は１０００倍とし、視野内に検出されるＭｎＳおよびＭｎＳ酸化物の最大長さを測定する。そして、それぞれ最大長さが２．０μｍ以上である介在物の個数を数え、視野面積で除することで、個数密度を求める。
【００６７】
介在物の同定は、ＥＤＳにより行い、ＭｎとＳとの合計含有量が９０質量％以上である介在物をＭｎＳと判断し、さらにＯのピークが検出され、ＭｎとＳとＯとの合計含有量が９０質量％以上である介在物をＭｎＳ酸化物と判断する。
【００６８】
（Ｃ）製造方法
本発明の一実施形態に係る鋼材の製造方法について説明する。本実施形態に係る鋼材には、熱間圧延を施し、さらに必要に応じて冷間圧延を施して製造される鋼板、形鋼、鋼管等が含まれる。中でも、本発明に係る鋼材は、フィン材等に使用される薄板として好適に用いることができる。そのため、鋼材の厚さは、０．５〜２．５ｍｍであることが好ましく、０．７〜２．３ｍｍであることがより好ましく、１．０〜１．６ｍｍであることがさらに好ましい。
【００６９】
本実施形態に係る鋼材は、常法で鋼を溶製し、成分の調整後、鋳造して得られた鋼片を熱間圧延し、さらに必要に応じて冷間圧延を施して製造される。ＣｕＳの生成を促進し、ＭｎＳの生成を極力抑制するとともに、不可避的に鋼材中に存在するＭｎＳおよびＭｎＳ酸化物の個数密度の比を上述した範囲に制御するためには、熱間圧延前の加熱温度を比較的低温とすることが重要であり、具体的には１０００〜１１３０℃とすることが好ましい。
【００７０】
熱間圧延前の加熱温度を低くすることで、ＭｎＳの成長を抑制するとともに、圧延時に微細化することが可能となる。微細化されたＭｎＳは相対的に表面積が大きいため、酸素と結合しやすくなり、ＭｎＳ酸化物となりやすくなる。ＭｎＳの個数密度を６．０／ｍｍ２未満とし、ＭｎＳに対するＭｎＳ酸化物の個数密度の比を０．１２以上とするためには、熱間圧延前の加熱温度は１０８０℃以下とすることがより好ましい。
【００７１】
熱間圧延後の熱延鋼板に対しては、切断またはコイル巻取り等の次工程が加えられる。その際、鋼板は温度低下するが、熱延完了から４００℃に達するまでの時間は４時間以上であることが望ましい。熱間圧延後、冷間圧延して冷延鋼板としてもよい。さらに冷間圧延後には熱処理を施してもよい。
【００７２】
得られた鋼板から鋼管を製造する場合は、鋼板を管状に成形して溶接すればよく、例えば、ＵＯ鋼管、電縫鋼管、鍛接鋼管、スパイラル鋼管等にすることができる。
【００７３】
以下、実施例によって本発明をより具体的に説明する。なお、以下に示す実施例での条件は、本発明の実施可能性および効果を確認するために採用した一条件例であり、本発明は、この一条件例に限定されるものではない。また本発明は、本発明の要旨を逸脱せず、本発明の目的を達成する限りにおいて、種々の条件を採用し得るものである。
【実施例】
【００７４】
表１および２に示す化学組成を有する鋼（Ａ１〜２６，Ｂ１〜１２）を溶製し、鋼塊に対して表３および４に示す条件で熱間圧延を行い、厚さが２０ｍｍの熱延鋼板を製造した。熱延後に巻き取りを模擬した冷却を行った後、さらに冷間圧延を行い、厚さが１．３ｍｍの冷延鋼板とした。【００７５】
【表１】
0006813127.tif 000002
【００７６】
【表２】
0006813127.tif 000003
【００７７】
【表３】
0006813127.tif 000004
【００７８】
【表４】
0006813127.tif 000005
【００７９】
得られた各鋼板からＳＥＭ観察用の試験片を切り出し、ＳＥＭが備えるＥＤＳにより介在物の個数密度の測定を行った。測定倍率は１０００倍とし、視野内に検出されるＭｎＳおよびＭｎＳ酸化物の最大長さを測定し、それぞれ最大長さが２．０μｍ以上である介在物の個数を数え、視野面積で除することで、個数密度を求めた。【００８０】
さらに、得られた各鋼板を用いて、以下に示す各種の性能評価試験を行った。【００８１】
＜耐硫酸性、耐塩酸性＞
各鋼板から板厚１ｍｍ、幅２５ｍｍ、長さ２５ｍｍの試験片を板厚中央部から採取し、湿式＃４００研磨で仕上げ、耐食性評価用の試験片とした。耐食性の評価は硫酸浸漬試験および塩酸浸漬試験によって行った。硫酸浸漬試験では、試験片を７０℃の５０％硫酸水溶液に６時間浸漬し、塩酸浸漬試験では、試験片を８０℃の１０％塩酸水溶液中に５時間浸漬した。【００８２】
その後、硫酸浸漬試験および塩酸浸漬試験による試験片の腐食減量から、それぞれ腐食速度を算出した。本実施例においては、硫酸浸漬試験による腐食速度が１５．０ｍｇ／ｃｍ２／ｈ以下である場合に、耐硫酸性に優れると判断し、塩酸浸漬試験による腐食速度が１０．０ｍｇ／ｃｍ２／ｈ以下である場合に、耐塩酸性に優れると判断した。【００８３】
＜熱間加工性＞
上記条件で圧延した熱間圧延材の表面を外観目視し、割れが生じていたものを×、割れが生じていないものを〇として、熱間加工性を評価した。【００８４】
＜引張強さおよび全伸び＞
ＪＩＳ  Ｚ  ２２４１：２０１１に準拠して、厚さ１ｍｍの引張試験片を作製し、引張試験を行い、引張強さおよび全伸びを求めた。引張強さが３５０ＭＰａ以上のものを○、３５０ＭＰａ未満のものを×とした。全伸びは冷間加工性の指標とし、３０％以上のものを○、３０％未満のものを×とした。【００８５】
表５および６に、介在物の個数密度の測定結果、ならびに耐硫酸浸漬試験、耐塩酸浸漬試験、熱間加工性および引張試験の評価結果をまとめて示す。【００８６】
【表５】
0006813127.tif 000006
【００８７】
【表６】
0006813127.tif 000007
【００８８】
表５および６に示すように、本発明の規定をすべて満足する試験Ｎｏ．１〜２６では、いずれの性能評価試験においても優れた結果となった。これに対して、比較例である試験Ｎｏ．２７〜３６では、耐硫酸性、耐塩酸性、熱間加工性および冷間加工性の少なくともいずれかにおいて、悪化する結果となった。
【産業上の利用可能性】
【００８９】
本発明の鋼材は、重油、石炭等の化石燃料、液化天然ガスなどのガス燃料、都市ごみなどの一般廃棄物、廃油、プラスチック、排タイヤ等の産業廃棄物および下水汚泥等を燃焼させるボイラーの排煙設備に使用することができる。具体的には、排煙設備の煙道ダクト、ケーシング、熱交換器、２基の熱交換器（熱回収器および再加熱器）で構成されるガス−ガスヒータ、脱硫装置、電気集塵機、誘引送風機、回転再生式空気予熱器のバスケット材および伝熱エレメント板などに好適に使用することができる。
【要約】
化学組成が、質量％で、C：0.0010%以上0.010％未満、Si：0.03〜0.60％、Mn：0.10〜1.50％、Cu：0.05〜0.50％、Sb：0.02〜0.30％、Ni：0.02〜0.50％、Cr:0.02〜0.09%、Al：0.005〜0.080％、N：0.008％以下、P：0.025％以下、S：0.001〜0.015％、O：0.0005〜0.0035％、Mo：0〜0.50％、W:0〜0.50%、Sn：0〜0.30％、As：0〜0.30％、Co：0〜0.30％、Bi:0〜0.010%、Ti：0〜0.050％、Nb：0〜0.10％、V：0〜0.10％、Zr：0〜0.050％、Ta：0〜0.050％、B：0〜0.010％、Ca:0〜0.010%、Mg：0〜0.010％、REM：0〜0.010％、残部：Feおよび不純物であり、CI：17.0〜30.0、DI：1.00〜3.00、Ceq：0.100〜0.220であり、鋼材中にMnSおよびMnS酸化物を含み、MnSの個数密度が10.0/mm2未満であり、MnSの個数密度に対する、MnS酸化物の個数密度の比が0.10以上である、鋼材。